【手続補正書】
【提出日】平成15年9月12日(2003.9.12)
【手続補正１】
【補正対象書類名】明細書
【補正対象項目名】特許請求の範囲
【補正方法】変更
【補正の内容】
【特許請求の範囲】
【請求項１】
（Ａ）ポリフェニレンスルフィド樹脂１００重量部に対し（Ｂ）ポリアミド樹脂及び／または飽和ポリエステル樹脂５〜２００重量部、および（Ｃ）エポキシ基、酸無水物基、カルボキシル基及びその塩、カルボン酸エステルから選ばれる少なくとも１種の官能基を含有する熱可塑性樹脂を１〜２００重量部含有するポリフェニレンスルフィド樹脂組成物であって、かかる組成物をメルトインデクサー（３１５．５℃、滞留時間５分、荷重５ｋｇ、オリフィス直径０．０８２５インチ、長さ０．３１５インチ）に投入してガットを得、そのガットをプロジェクターにて投影した際に、ガット表面に観察される高さ２５μｍ以上の突起物が、ガット１ｃｍ当たり１個以下であるポリフェニレンスルフィド樹脂組成物。
【請求項２】
（Ｂ）ポリアミド樹脂及び／または飽和ポリエステル樹脂の配合量が、（Ａ）ポリフェニレンスルフィド樹脂組成物１００重量部に対し５〜６０重量部である請求項１記載のポリフェニレンスルフィド樹脂組成物。
【請求項３】
（Ｂ）ポリアミド樹脂及び／または飽和ポリエステル樹脂が、アミド基１個当たりの炭素数が８〜１５の範囲である構造単位からなるポリアミド樹脂である請求項１または２記載のポリフェニレンスルフィド樹脂組成物。
【請求項４】
（Ｂ）ポリアミド樹脂が、ポリドデカンアミド（ナイロン１２）またはポリウンデカンアミド（ナイロン１１）である請求項３記載のポリフェニレンスルフィド樹脂組成物。
【請求項５】
（Ｃ）エポキシ基、酸無水物基、カルボキシル基及びその塩、カルボン酸エステルから選ばれる少なくとも１種の官能基を含有する熱可塑性樹脂が、（Ｃ１）エポキシ基を含有するオレフィン系共重合体である請求項１〜４のいずれか記載のポリフェニレンスルフィド樹脂組成物。
【請求項６】
（Ｃ１）エポキシ基を含有するオレフィン系共重合体が、α−オレフィンとα，βー不飽和酸のグリシジルエステルを必須成分とするオレフィン系共重合体である請求項５記載のポリフェニレンスルフィド樹脂組成物。
【請求項７】
（Ｃ１）エポキシ基を含有するオレフィン系共重合体が、α−オレフィン（１）とα，βー不飽和酸のグリシジルエステル（２）と更に下記一般式で示される単量体（３）を必須成分とするオレフィン 系共重合体である請求項５記載のポリフェニレンスルフィド樹脂組成物。
【化１】
1998298431.tif 000001
（ここで、Ｒ1 は水素または低級アルキル基を示し、Ｘは−ＣＯＯＲ2 基、−ＣＮ基あるいは芳香族基から選ばれた基、またＲ2 は炭素数１〜１０のアルキル基を示す。）
【請求項８】
（Ｃ）官能基含有熱可塑性樹脂として（Ｃ１）エポキシ基を含有するオレフィン系共重合体と（Ｃ２）酸無水物基を含有するオレフィン系共重合体の少なくとも２種の官能基含有オレフィン系共重合体を必須成分として含有するポリフェニレンスルフィド樹脂組成物であって、（Ｃ１）と（Ｃ２）の重量％が（Ｃ１）：（Ｃ２）＝１〜９９：９９〜１（合計１００重量％）である請求項１〜７いずれか記載のポリフェニレンスルフィド樹脂組成物。
【請求項９】
更に（Ｄ）エポキシ基、酸無水物基、カルボキシル基及びその塩、カルボン酸エステル基を含有しないエラストマーを含有するポリフェニレンスルフィド樹脂組成物であって、（Ａ）ポリフェニレンスルフィド樹脂１００重量部に対し（Ｄ）エポキシ基、酸無水物基、カルボキシル基及びその塩、カルボン酸エステル基を含有しないエラストマーを１〜２００重量部含有し、かつ（Ｃ）官能基含有熱可塑性樹脂と（Ｄ）エポキシ基、酸無水物基、カルボキシル基及びその塩、カルボン酸エステル基を含有しないエラストマーの合計が（Ａ）ポリフェニレンスルフィド樹脂１００重量部に対し、２００重量部以下である請求項１〜８いずれか記載のポリフェニレンスルフィド樹脂組成物。
【請求項１０】
（Ａ）ポリフェニレンスルフィド樹脂が、脱イオン化処理されたものであることを特徴とする請求項１〜９いずれか記載のポリフェニレンスルフィド樹脂組成物。
【請求項１１】
（Ａ）ポリフェニレンスルフィド樹脂と（Ｃ）エポキシ基、酸無水物基、カルボキシル基及びその塩、カルボン酸エステルから選ばれる少なくとも１種の官能基を含有する熱可塑性樹脂の一部または全部を溶融混練後、得られた組成物と（Ｂ）ポリアミド樹脂及び／または飽和ポリエステル樹脂、または該（Ｂ）および該（Ｃ）の残りを溶融混練することを特徴とするポリフェニレンスルフィド樹脂組成物の製造方法。
【請求項１２】
（Ａ）ポリフェニレンスルフィド樹脂と（Ｃ）エポキシ基、酸無水物基、カルボキシル基及びその塩、カルボン酸エステルから選ばれる少なくとも１種の官能基を含有する熱可塑性樹脂の一部を溶融混練して得られる組成物と、（Ｂ）ポリアミド樹脂及び／または飽和ポリエステル樹脂と該（Ｃ）の残りを溶融混練して得られる組成物を別々に調製し、次に両組成物を再度溶融混練することを特徴とするポリフェニレンスルフィド樹脂組成物の製造方法。
【請求項１３】
（Ａ）ポリフェニレンスルフィド樹脂と、（Ｃ）エポキシ基、酸無水物基、カルボキシル基及びその塩、カルボン酸エステルから選ばれる少なくとも１種の官能基を含有する熱可塑性樹脂および（Ｄ）エポキシ基、酸無水物基、カルボキシル基及びその塩、カルボン酸エステル基を含有しないエラストマーの一部または全部を溶融混練後、得られた組成物と（Ｂ）ポリアミド樹脂及び／または飽和ポリエステル樹脂と、または、該（Ｂ）および該（Ｃ）と該（Ｄ）の残りを溶融混練することを特徴とするポリフェニレンスルフィド樹脂組成物の製造方法。
【請求項１４】
請求項１１〜１３いずれか記載の製造方法によって得られる請求項１〜１０いずれか記載の樹脂組成物。
【請求項１５】
請求項１〜１０および１４いずれか記載の中空成形用ポリフェニレンスルフィド樹脂組成物。
【請求項１６】
請求項１〜１０および１４いずれか記載の多層中空成形用ポリフェニレンスルフィド樹脂組成物。
【請求項１７】
請求項１〜１０および１４いずれか記載のポリフェニレンスルフィド樹脂組成物を用いて製造された中空成形体。
【請求項１８】
請求項１〜１０および１４いずれか記載のポリフェニレンスルフィド樹脂組成物を用い、共押出成形法により製造された多層中空成形体。
【手続補正２】
【補正対象書類名】明細書
【補正対象項目名】０００８
【補正方法】変更
【補正の内容】
【０００８】
更に（Ｃ）エポキシ基、酸無水物基、カルボキシル基及びその塩、カルボン酸エステルから選ばれる少なくとも１種の官能基を含有する熱可塑性樹脂が、（Ｃ１）エポキシ基を含有するオレフィン系共重合体である上記ポリフェニレンスルフィド樹脂組成物提供するものである。
【手続補正３】
【補正対象書類名】明細書
【補正対象項目名】００１０
【補正方法】変更
【補正の内容】
【００１０】
更に（Ｃ）官能基含有熱可塑性樹脂として（Ｃ１）エポキシ基を含有するオレフィン系共重合体と（Ｃ２）酸無水物基を含有するオレフィン系共重合体の少なくとも２種の官能基含有オレフィン系共重合体を必須成分として含有するポリフェニレンスルフィド樹脂組成物であって、（Ｃ１）と（Ｃ２）の重量％が（Ｃ１）：（Ｃ２）＝１〜９９：９９〜１（合計１００重量％）である上記ポリフェニレンスルフィド樹脂組成物を提供するものである。


【手続補正４】
【補正対象書類名】明細書
【補正対象項目名】００１１
【補正方法】変更
【補正の内容】
【００１１】
更に（Ｄ）エポキシ基、酸無水物基、カルボキシル基及びその塩、カルボン酸エステル基を含有しないエラストマーを含有するポリフェニレンスルフィド樹脂組成物であって、（Ａ）ポリフェニレンスルフィド樹脂１００重量部に対し（Ｄ）エポキシ基、酸無水物基、カルボキシル基及びその塩、カルボン酸エステル基を含有しないエラストマーを１〜２００重量部含有し、かつ（Ｃ）官能基含有熱可塑性樹脂と（Ｄ）エポキシ基、酸無水物基、カルボキシル基及びその塩、カルボン酸エステル基を含有しないエラストマーの合計が（Ａ）ポリフェニレンスルフィド樹脂１００重量部に対し、２００重量部以下である上記ポリフェニレンスルフィド樹脂組成物を提供するものである。


【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
更に（Ａ）ポリフェニレンスルフィド樹脂と（Ｃ）エポキシ基、酸無水物基、カルボキシル基及びその塩、カルボン酸エステルから選ばれる少なくとも１種の官能基を含有する熱可塑性樹脂の一部または全部を溶融混練後、得られた組成物と（Ｂ）ポリアミド樹脂及び／または飽和ポリエステル樹脂、または該（Ｂ）および該（Ｃ）の残りを溶融混練することを特徴とするポリフェニレンスルフィド樹脂組成物の製造方法を提供するものである。


【手続補正７】
【補正対象書類名】明細書
【補正対象項目名】００１４
【補正方法】変更
【補正の内容】
【００１４】
さらに、（Ａ）ポリフェニレンスルフィド樹脂と（Ｃ）エポキシ基、酸無水物基、カルボキシル基及びその塩、カルボン酸エステルから選ばれる少なくとも１種の官能基を含有する熱可塑性樹脂の一部を溶融混練して得られる組成物と、（Ｂ）ポリアミド樹脂及び／または飽和ポリエステル樹脂と該（Ｃ）の残りを溶融混練して得られる組成物を別々に調製し、次に両組成物を再度溶融混練することを特徴とするポリフェニレンスルフィド樹脂組成物の製造方法を提供するものである。


【手続補正８】
【補正対象書類名】明細書
【補正対象項目名】００１５
【補正方法】変更
【補正の内容】
【００１５】
更に、（Ａ）ポリフェニレンスルフィド樹脂と、（Ｃ）エポキシ基、酸無水物基、カルボキシル基びその塩、カルボン酸エステルから選ばれる少なくとも１種の官能基を含有する熱可塑性樹脂および（Ｄ）エポキシ基、酸無水物基、カルボキシル基及びその塩、カルボン酸エステル基を含有しないエラストマーの一部または全部を溶融混練後、得られた組成物と（Ｂ）ポリアミド樹脂及び／または飽和ポリエステル樹脂と、または、該（Ｂ）および該（Ｃ）と該（Ｄ）の残りを溶融混練することを特徴とするポリフェニレンスルフィド樹脂組成物の製造方法を提供するものである。


【手続補正９】
【補正対象書類名】明細書
【補正対象項目名】００１７
【補正方法】変更
【補正の内容】
【００１７】
更に上記ポリフェニレンスルフィド樹脂組成物および上記ポリフェニレンスルフィド樹脂組成物の製造方法で得られる樹脂組成物からなる多層中空成形体用樹脂組成物および上記ポリフェニレンスルフィド樹脂組成物を用い共押出成形法により製造された多層中空成形体を提供するものである。


【手続補正１０】
【補正対象書類名】明細書
【補正対象項目名】００２１
【補正方法】変更
【補正の内容】
【００２１】
ＰＰＳ樹脂の加熱による架橋／高分子量化する場合の具体的方法としては、空気、酸素などの酸化性ガス雰囲気下あるいは前記酸化性ガスと窒素、アルゴンなどの不活性ガスとの混合ガス雰囲気下で、加熱容器中で所定の温度において希望する溶融粘度が得られるまで加熱を行う方法が例示できる。加熱処理温度は通常、１７０〜２８０℃が選択され、好ましくは２００〜２７０℃であり、時間は通常０．５〜１００時間が選択され、好ましくは２〜５０時間であるが、この両者をコントロールすることにより目標とする粘度レベルを得ることができる。加熱処理の装置は通常の熱風乾燥機でもまた回転式あるいは撹拌翼付の加熱装置であってもよいが、効率よくしかもより均一に処理するためには回転式あるいは撹拌翼付の加熱装置を用いるのがより好ましい。


【手続補正１１】
【補正対象書類名】明細書
【補正対象項目名】００３９
【補正方法】変更
【補正の内容】
【００３９】
【化５】
1998298431.tif 000002
（ここで、Ｒ1 は水素または低級アルキル基を示し、Ｘは−ＣＯＯＲ2 基、−ＣＮ基あるいは芳香族基から選ばれた基、またＲ2 は炭素数１〜１０のアルキル基を示す。）
かかるオレフィン系共重合体に用いられるα−オレフィン（１）とα，βー不飽和酸のグリシジルエステル（２）の詳細は前記と同様である。